(57)【特許請求の範囲】
【請求項１】
下記一般式Ｉｃで表わされるジフルオロビニルエーテル化合物：
【化１】
0004162059.tif 000023
式中、Ｒは１２個までの炭素原子を有するアルキル基またはアルケニル基である。
【請求項２】
Ｒが、ＣnＨ2n+1−（ＣＨ＝ＣＨ）o−であり、ｎが１〜８であり、そしてｏが０または１である、請求項１に記載のジフルオロビニルエーテル化合物。
【請求項３】
請求項１に記載の式Ｉで表わされる化合物のＳＴＮディスプレイの応答時間を改善するための使用。
【発明の詳細な説明】
【０００１】
【発明の属する技術分野】
本発明は、新規ジフルオロビニルエーテル化合物、これらの化合物の液晶媒体の成分としての使用、これらの化合物を含有する新規液晶媒体、ならびにこれらの液晶媒体を含有する液晶表示素子および電気光学表示素子に関する。
【０００２】
【従来技術】
類似ジフルオロビニルエーテル化合物は、例えばDE 42 38 377に記載されているが、ここに開示されている化合物中に存在するジフルオロビニルエーテル基は芳香族環に結合している。
EP 0 325 796には、そのシクロヘキサン環がジフルオロビニル基に結合している液晶化合物が開示されている。しかしながら、これらの化合物は不安定であり、かつまたＨＦの分離を伴い分解する傾向を有することが証明されている。
【０００３】
【発明が解消しようとする課題】
本発明の課題は、新規で安定な液晶化合物または中間相形成性化合物を提供することにある。
本発明のもう一つの課題は、液晶媒体の成分として適しており、特に比較的小さい粘度をおよび高められた温度およびＵＶ照射線に対する安定性を同時に有する新規化合物を提供することにある。
本発明のもう一つの課題は、広い中間相範囲を有し、かつまた誘電異方性および光学異方性にかかわり有利な数値を有する安定な液晶媒体を提供することにある。
本発明のもう一つの課題は、非常に良好な低温挙動を有する液晶媒体を提供することにある。
【０００４】
【課題を解決するための手段】
本発明によって下記一般式Ｉで表わされるジフルオロビニルエーテル化合物が液晶媒体の成分として格別に適することが見出された。
【０００５】
【化３】
0004162059.tif 000002
式中、Ｒは１２個までの炭素原子を有するアルキル基またはアルケニル基であり、これらの基のそれぞれに存在する１個または２個以上のＣＨ2基は、２個の酸素原子が相互に結合しないものとして、−Ｏ−、−ＣＦ2−または−ＣＨ＝ＣＨ−により置き換えられていてもよく、あるいはこれらの基のそれぞれに存在する１個または２個のＣＨ基は、ＣＦにより置き換えられていてもよく、
環Ａは、１，４−シクロヘキシレン基、１，４−シクロヘキセニレン基または１，４−フェニレン基であり、この基はそれぞれ、未置換であるか、あるいは１個または２個のＦ原子により置換されていてもよく、
Ｘはそれぞれ、ＨまたはＦであり、そして
ｍは０または１である。
【０００６】
特に、これらの化合物は高い中間相形成性および比較的小さい粘度を有する。これらの化合物を使用することによって、広い中間相範囲および光学異方性および誘電異方性にかかわる有利な数値を有する安定な液晶媒体を得ることができる。これらの媒体はさらにまた、非常に良好な低温挙動を備えている。
式Ｉで表わされる化合物は液晶媒体の成分として使用することができ、特にねじれセルの原理、ゲスト−ホスト効果、整列相の変形の効果、あるいは動的散乱の効果に基づくディスプレイ用の液晶媒体の成分として使用することができる。
さらにまた、式Ｉで表わされる化合物を提供することによって、各種用途の観点から、液晶混合物の調製に適する液晶物質の範囲が非常に一般的に相当に拡大される。
式Ｉで表わされる化合物は広い用途範囲を有する。置換基を選択することによって、これらの化合物は液晶媒体を主として構成する基材として使用することができる；しかしながら、式Ｉで表わされる化合物はまた、別の種類の化合物からの液晶基材に添加して、例えばこの種の誘電体の誘電異方性および（または）光学異方性を変えることができ、および（または）そのしきい電圧および（または）その粘度を最適にすることができる。
【０００７】
式Ｉで表わされる化合物は純粋な状態で無色であり、そして電気光学用途に対して好ましく位置する温度範囲で液晶中間相を形成する。これらの化合物は化学物質、熱および光に対して安定である
従って、本発明は式Ｉで表わされる化合物およびこれらの化合物の液晶媒体の成分としての使用に関する。本発明はさらにまた、式Ｉで表わされる化合物の少なくとも１種を含有する液晶媒体およびこの種の媒体を含有する液晶表示素子、特に電気光学表示素子、さらに特にＳＴＮディスプレイに関する。
【０００８】
式Ｉで表わされる化合物は下記付属式Ｉａ〜Ｉｃで表わされる好適化合物を包含する：
【化４】
0004162059.tif 000003
各式中、Ｒは上記定義のとおりである。
【０００９】
Ｒがアルキル基および（または）アルコキシ基である場合に、この基は直鎖状または分枝鎖状であることができる。この基は好ましくは、直鎖状であって、炭素原子２個、３個、４個、５個、６個または７個を有し、従って好ましくは、エチル、プロピル、ブチル、ペンチル、ヘキシル、ヘプチル、エトキシ、プロポキシ、ブトキシ、ペントキシ、ヘキソキシまたはヘプトキシであり、さらにまたメチル、オクチル、ノニル、デシル、ウンデシル、ドデシル、メトキシ、オクトキシ、ノノキシ、デコキシ、ウンデコキシまたはドデコキシであることができる。オキサアルキルは好ましくは、直鎖状の２−オキサプロピル（＝メトキシメチル）、２−オキサブチル（＝エトキシメチル）または３−オキサブチル（＝２−メトキシエチル）、２−、３−または４−オキサペンチル、２−、３−、４−または５−オキサヘキシル、２−、３−、４−、５−または６−オキサヘプチル、２−、３−、４−、５−、６−または７−オキサオクチル、２−、３−、４−、５−、６−、７−または８−オキサノニルあるいは２−、３−、４−、５−、６−、７−、８−または９−オキサデシルである。
【００１０】
Ｒがアルケニル基である場合に、この基は直鎖状または分枝鎖状であることができる。この基は好ましくは、直鎖状であって、炭素原子２〜１０個を有する。従って、この基は特に、ビニル、プロプ−１−または−２−エニル、ブト−１−、−２−または−３−エニル、ペント−１−、−２−、−３−または−４−エニル、ヘキシ−１−、−２−、−３−、−４−または−５−エニル、ヘプト−１−、−２−、−３−、−４−、−５−または−６−エニル、オクト−１−、−２−、−３−、−４−、−５−、−６−または−７−エニル、ノン−１−、−２−、−３−、−４−、−５−、−６−、−７−または−８−エニル、あるいはデク−１−、−２−、−３−、−４−、−５−、−６−、−７−、−８−または−９−エニルである。特に好ましい基としては、ビニル基およびトランス−アルク−１−エニルが挙げられる。
【００１１】
Ｒがアルキル基またはアルケニル基であって、この基中に存在する１個または２個以上のＣＨ2基がＣＦ2基により置き換えられている場合に、この基は好ましくは直鎖状である。多置換されている場合に、生成する基はまた、過フッ素化基を包含する。モノ置換されている場合に、このフッ素置換基はいずれか所望の位置に存在することができるが、好ましくはω−位置に存在する。
特に好ましい態様において、ＲはＣnＨ2n+1−（ＣＨ＝ＣＨ）o−、ＣＦ2＝ＣＨ−Ｏ−またはＣＦ2＝ＣＦ−Ｏ−であり、ｎは１〜８であり、そしてｏは０または１である。
分枝鎖状側鎖基Ｒを有する式Ｉで表わされる化合物は、これらが慣用の液晶基材中で良好な溶解性を有することから、場合により重要であるが、特にこれらが光学活性である場合に、キラルドーピング剤として重要である。この種のスメクティック化合物は、強誘電性材料用の成分として適している。
【００１２】
この種の分枝鎖状基は一般に、１個よりも多くない鎖分枝を有する。好適な分枝鎖状基Ｒは、イソプロピル、２−ブチル（＝１−メチルプロピル）、イソブチル（＝２−メチルプロピル）、２−メチルブチル、イソペンチル（＝３−メチルブチル）、２−メチルペンチル、３−メチルペンチル、２−エチルヘキシル、２−プロピルペンチル、イソプロポキシ、２−メチルプロポキシ、２−メチルブトキシ、３−メチルブトキシ、２−メチルペントキシ、３−メチルペントキシ、２−エチルヘキソキシ、１−メチルヘキソキシおよび１−メチルヘプトキシである。
式Ｉはこれらの化合物のラセミ体および光学対掌体ならびにその混合物を包含する。
式Ｉで表わされる化合物およびその付属式で表わされる化合物の中で、その分子中に存在する基の少なくとも１個が上記の好適意味の一つを有する化合物が挙げられる。
【００１３】
式Ｉで表わされる化合物の中で、そのシクロヘキサン環がトランス−１，４−ジ置換されている立体異性体が好適化合物として挙げられる。
式Ｉで表わされる化合物は、刊行物（例えばHouben- WeylによるMethoden der Organischen Chemie［有機化学の方法］，Georg- Thieme出版社、Stuttgart  などの標準的学術書）に記載されているようなそれ自体公知の方法により、正確には当該反応に適する、公知の反応条件の下に製造することができる。
それ自体は公知であるが、本明細書には詳細に記載されていない変法を使用することもできる。
所望により、出発物質はまた、これらを反応混合物から分離することなく、直ちにこれらの化合物を式Ｉで表わされる化合物に変換することによって、その場で生成させることもできる。
【実施の形態】
本発明による新規化合物は簡単に製造することができ、例えば下記の反応経路に従い製造することができる：
【００１４】
【化５】
反応経路１
0004162059.tif 000004
【００１５】
【化６】
反応経路２
0004162059.tif 000005
【００１６】
式Ｉにおいて、ｍが１である化合物を製造するのに必要な中間体化合物は反応経路３に従い製造することができる：
【化７】
反応経路３：
0004162059.tif 000006
【００１７】
【化８】
反応経路４：
0004162059.tif 000007
【００１８】
新規な液晶媒体は好ましくは、１種または２種以上の新規化合物に加えて、追加の成分として２〜４０種、特に４〜３０種の成分を含有する。これらの媒体は非常に好ましくは、１種または２種以上の新規化合物に加えて、７〜２５種の成分を含有する。これらの追加の成分は好ましくは、ネマティックまたはネマティック形成性（単変性または等方性）物質、特にアゾキシベンゼン化合物、ベンジリデンアニリン化合物、ビフェニル化合物、ターフェニル化合物、フェニルまたはシクロヘキシルベンゾエート化合物、シクロヘキサンカルボン酸のフェニルまたはシクロヘキシルエステル化合物、シクロヘキシル安息香酸のフェニルまたはシクロヘキシルエステル化合物、シクロヘキシルシクロヘキサンカルボン酸のフェニルまたはシクロヘキシルエステル化合物、安息香酸のシクロヘキシルフェニルエステル化合物、シクロヘキサンカルボン酸のシクロヘキシルフェニルエステル化合物、シクロヘキシルシクロヘキサンカルボン酸のシクロヘキシルフェニルエステル化合物、フェニルシクロヘキサン化合物、
【００１９】
シクロヘキシルビフェニル化合物、フェニルシクロヘキシルシクロヘキサン化合物、シクロヘキシルシクロヘキサン化合物、シクロヘキシルシクロヘキシルシクロヘキセン化合物、１，４−ビスシクロヘキシルベンゼン化合物、４，４´−ビス−シクロヘキシルビフェニル化合物、フェニル−またはシクロヘキシルピリミジン化合物、フェニル−またはシクロヘキシルピリジン化合物、フェニル−またはシクロヘキシルジオキサン化合物、フェニル−またはシクロヘキシル−１，３−ジチアン化合物、１，２−ジフェニルエタン化合物、１，２−ジシクロヘキシルエタン化合物、トランス−１，２−ジシクロヘキシルエタン化合物、１−フェニル−２−シクロヘキシルエタン化合物、１−シクロヘキシル−２−（４−フェニルシクロヘキシル）エタン化合物、トランス−１−シクロヘキシル−２−（４−フェニルシクロヘキシル）エテン化合物、１−シクロヘキシル−２−ビフェニリルエタン化合物、１−フェニル−２−シクロヘキシルフェニルエタン化合物、ハロゲン化されていてもよいスチルベン化合物、ベンジルフェニルエーテル化合物、トラン化合物および置換ケイ皮酸化合物の群からの物質から選択される。これらの化合物中に存在する、１，４−フェニレン基はまた、フッ素化されていてもよい。
【００２０】
新規媒体の追加の成分として適する最も重要な化合物は、下記式１、２、３、４、５および６で表わすことができる特徴を有する：
Ｒ´−Ｌ−Ｅ−Ｒ´´                          １
Ｒ´−Ｌ−ＣＯＯ−Ｅ−Ｒ´´                  ２
Ｒ´−Ｌ−ＯＯＣ−Ｅ−Ｒ´´                  ３
Ｒ´−Ｌ−ＣＨ2ＣＨ2−Ｅ−Ｒ´´              ４
Ｒ´−Ｌ−Ｃ≡Ｃ−Ｅ−Ｒ´´                  ５
Ｒ´−Ｌ−ＣＨ＝ＣＨ−Ｅ−Ｒ´´              ６
【００２１】
上記式１、２、３、４、５および６において、ＬおよびＥは、同一または異なっていてもよく、それぞれ相互に独立して、−Ｐｈｅ−、−Ｃｙｃ−、−Ｐｈｅ−Ｐｈｅ−、−Ｐｈｅ−Ｃｙｃ−、−Ｃｙｃ−Ｃｙｃ−、−Ｐｙｒ−、−Ｄｉｏ−、−Ｇ−Ｐｈｅ−および−Ｇ−Ｃｙｃ−から形成される群からの二価の基およびそれらの鏡像基であり、これらの基において、Ｐｈｅは未置換の、またはフッ素置換されている１，４−フェニレンであり、Ｃｙｃはトランス−１，４−シクロヘキシレンまたは１，４−シクロヘキセニレンであり、Ｐｙｒはピリミジン−２，５−ジイルまたはピリジン−２，５−ジイルであり、Ｄｉｏは１，３−ジオキサン−２，５−ジイルであり、そしてＧは２−（トランス−１，４−シクロヘキシル）エチル、ピリミジン−２，５−ジイル、ピリジン−２，５−ジイルまたは１，３−ジオキサン−２，５−ジイルである。
【００２２】
式６の化合物の場合、ＣＨ＝ＣＨ基に直接結合している環Ｌ及びＥは、それぞれ−ＣｙＣ−である。
基ＬおよびＥのうちの一方は、好ましくはＣｙｃ、ＰｈｅまたはＰｙｒである。Ｅは好ましくは、Ｃｙｃ、ＰｈｅまたはＰｈｅ−Ｃｙｃである。本発明による新規媒体は好ましくは、式１、２、３、４、５および６において、ＬおよびＥがＣｙｃ、ＰｈｅおよびＰｙｒからなる群から選ばれる化合物から選択される１種または２種以上の成分、および同時に、式１、２、３、４、５および６において、基ＬおよびＥのうちの一方がＣｙｃ、ＰｈｅおよびＰｙｒからなる群から選ばれ、他方の基が−Ｐｈｅ−Ｐｈｅ−、−Ｐｈｅ−Ｃｙｃ−、−Ｃｙｃ−Ｃｙｃ−、−Ｇ−Ｐｈｅ−および−Ｇ−Ｃｙｃ−からなる群から選ばれる化合物から選択される１種または２種以上の成分、およびまた任意に、式１、２、３、４、５および６において、基ＬおよびＥが−Ｐｈｅ−Ｃｙｃ−、−Ｃｙｃ−Ｃｙｃ−、−Ｇ−Ｐｈｅ−および−Ｇ−Ｃｙｃ−からなる群から選ばれる化合物から選択される１種または２種以上の成分を含有する。
【００２３】
式１、２、３、４、５および６で表わされる化合物のさらに小さい付属群の化合物において、Ｒ´およびＲ´´はそれぞれ相互に独立して、８個までの炭素原子を有するアルキル、アルケニル、アルコキシ、アルコキシアルキル、アルケニルオキシまたはアルカノイルオキシである。このさらに小さい付属群を以下で、グループＡと称し、これらの化合物は付属式１ａ、２ａ、３ａ、４ａ、５ａおよび６ａで表わす。これらの化合物の大部分において、Ｒ´およびＲ´´は相互に相違しており、これらの基の一方は通常、アルキル、アルケニル、アルコキシまたはアルコキシアルキルである。
【００２４】
式１、２、３、４、５および６で表わされる化合物のもう一つの小さい付属群はグループＢとして知られており、この群の化合物において、Ｒ´´は、−Ｆ、−Ｃｌ、−ＮＣＳまたは−（Ｏ）iＣＨ3-(K+l)ＦKＣｌl（式中、ｉは０または１であり、そしてｋ＋１は１、２または３である）である。Ｒ´´がこの意味を有する化合物を付属式１ｂ、２ｂ、３ｂ、４ｂ、５ｂおよび６ｂで表わす。付属式１ｂ、２ｂ、３ｂ、４ｂ、５ｂおよび６ｂで表わされる化合物の中で、その分子中に存在するＲ´´が−Ｆ、−Ｃｌ、−ＮＣＳ、−ＣＦ3、−ＯＣＨＦ2または−ＯＣＦ3である化合物が好適である。
付属式１ｂ、２ｂ、３ｂ、４ｂ、５ｂおよび６ｂで表わされる化合物において、Ｒ´は付属式１ａ〜６ａで表わされる化合物に係わる前記の意味を有し、好ましくはアルキル、アルケニル、アルコキシまたはアルコキシアルキルである。
【００２５】
式１、２、３、４、５および６で表わされる化合物のもう一つの小さい付属群において、Ｒ´´は−ＣＮである。この付属群を以下で、グループＣと称する。この付属群の化合物は相当して、付属式１ｃ、２ｃ、３ｃ、４ｃ、５ｃおよび６ｃで表わす。この付属式１ｃ、２ｃ、３ｃ、４ｃ、５ｃおよび６ｃで表わされる化合物において、Ｒ´は付属式１ａ〜６ａで表わされる化合物に係わる前記の意味を有し、好ましくはアルキル、アルコキシまたはアルケニルである。
これらのグループＡ、ＢおよびＣで表わされる好適化合物に加えて、提案されている他の種々の置換基を有する式１、２、３、４、５および６で表わされる別の化合物も慣用である。これらの物質は全部が、刊行物から公知の方法もしくはその類似方法により得ることができる。
【００２６】
本発明による新規媒体は好ましくは、本発明による新規な式Ｉで表わされる化合物に加えて、グループＡおよび（または）グループＢおよび（または）グループＣから選択される化合物の１種または２種以上を含有する。本発明による新規媒体における、これらのグループからの化合物の重量割合は好ましくは、下記のとおりである：
グループＡ：０〜９０％、好ましくは２０〜９０％、特に３０〜９０％；
グループＢ：０〜８０％、好ましくは１０〜８０％、特に１０〜６５％；
グループＣ：０〜８０％、好ましくは５〜８０％、特に５〜５０％。
特定の新規媒体中に存在するグループＡおよび（または）グループＢおよび（または）グループＣからの化合物の重量割合の合計は好ましくは、５〜９０％、特に６０〜９０％である。
【００２７】
本発明による媒体は好ましくは、本発明による新規化合物を１〜４０％、特に好ましくは、５〜３０％の割合で含有する。さらに好ましい媒体は、本発明による新規化合物を４０％よりも多い割合で、特に４５〜７０％の割合で含有する。本発明による媒体は好ましくは、１種、２種、３種、４種または５種の本発明による新規化合物を含有する。
本発明による媒体はそれ自体慣用の方法により調製される。一般に、諸成分を相互に、有利には高められた温度で溶解させる。適当な添加剤を使用することによって、これらの液晶相は、これらの相を従来開示されているあらゆる型式の液晶表示素子で使用することができるような様相で、本発明に従い変性させることができる。この種の添加剤は当業者に知られており、刊行物（H.Kelker/R.HatzによるHandbook of Liquid Crystals、Verlag Chemie、Weinheim、1980）に詳細に記載されている。例えば、着色ゲスト−ホスト系を調製するために、多色性染料を添加することができ、あるいはネマティック相の誘電異方性、粘度および（または）配向を変えるための物質を添加することができる。
【００２８】
本明細書および以下の例の記載において、液晶化合物の構造は頭文字により示されており、化学式への変換は以下の表Ａおよび表Ｂにより行うことができる。基ＣnＨ2n+1および基ＣmＨ2m+1は全部がそれぞれ、ｎ個またはｍ個の炭素原子を含有する直鎖状アルキル基である。表Ｂ中のコードは自明である。表Ａにおいて、親構造に関する頭文字のみが示されている。各化合物について、親構造に関する頭文字の後に、−（ハイフン）により分離して、置換基Ｒ1、Ｒ2、Ｌ1、Ｌ2およびＬ3に関するコードが示されている。
【００２９】
【表１】
0004162059.tif 000008
【００３０】
【化９】
表Ａ：
0004162059.tif 000009
【００３１】
【化１０】
表Ｂ：
0004162059.tif 000010
【００３２】
【実施例】
以下の例は、本発明を説明するものであって、本発明を制限するものではない。前記記載および以下の記載において、パーセントデータは重量によるパーセントである。温度はいずれも摂氏度で示されている。ｍｐ＝融点であり、ｃｐ＝透明点である。さらに、Ｃ＝結晶状態であり、Ｎ＝ネマティック相であり、Ｓ＝スメクティック相であり、そしてＩ＝等方性相である。これらの記号間の数字は転移温度を表わす。△ｎは光学異方性（５８９ｎｍ、２０℃）を表わし、そして粘度（ｍｍ2／秒）は２０℃で測定した。
「慣用の仕上げ処理」の用語は、必要に応じて、水を添加し、この混合物をジクロロメタン、ジエチルエーテルまたはトルエンより抽出し、この有機相を分離採取し、乾燥させ、次いで蒸発させ、この生成物を減圧蒸留により、あるいは結晶化および（または）クロマトグラフィにより精製することを意味するものとする。
【００３３】
下記の略記号を使用する：
ＤＭＥＵ        １，３−ジメチル−２−イミダゾリジノン
ＰＯＴ          カリウム  ｔｅｒｔ−  ブタノレート
ＴＨＦ          テトラヒドロフラン
ｐＴｓＯＨ      ｐ−  トルエンスルホン酸
ＨＭＰＴ        ヘキサメチルトリアミノホスファイト
ＤＭＡＰ        ４−（Ｎ，Ｎ−ジメチルアミノ）ピリジン
ＤＣＣ          ジシクロヘキシルカルボジイミド
【００３４】
例１
【化１１】
0004162059.tif 000011
工程１．１
【化１２】
0004162059.tif 000012
【００３５】
ギ酸０．５モル（１８．９ｍｌ）およびジクロロメタン２５０ｍｌの混合物を−５℃において、トランス，トランス−４−ｎ−プロピル−４´−ヒドロキシビシクロヘキシル０．５モル（１０６．１ｇ）およびジクロロメタン５００ｍｌの混合物に滴下して添加する。ＤＭＡＰ  ０．０５モル（６．１ｇ）、ＤＣＣ  ０．６モル（１２３．８ｇ）およびジクロロメタン２５０ｍｌの混合物を次いで添加する。この混合物を室温で１４時間撹拌し、次いで慣用の仕上げ処理に付し、化合物１Ａ  ９３．７ｇ（理論量の７４．２％）を得る。
【００３６】
工程１．２
【化１３】
0004162059.tif 000013
化合物１Ａ  ０．０７５モル、ＴＨＦ  ３０ｍｌおよび１，４−ジオキサン３００ｍｌの混合物に５℃において、ジブロモジフルオロメタン０．１５モルおよびＨＭＰＴ  ０．３モルを順次添加する。この混合物を室温で１４時間撹拌し、次いで慣用の仕上げ処理に付し、化合物１Ｂ  ９．０ｇ（理論量の４１．９％）を得る；Ｃ  ３０  Ｎ（１３．２）  Ｉ；△ｎ＝＋０．０３７；△ε＝＋３．７３。
【００３７】
同様にして、式：
【化１４】
0004162059.tif 000014
で表わされる下記の化合物を製造する：
【００３８】
【化１５】
0004162059.tif 000015
【００３９】
以下の例は、式Ｉで表わされる化合物を含有する液晶混合物に関するものである；
【表２】
例Ａ
0004162059.tif 000016
【００４０】
透明点：８５℃
△ｎ（２０℃；５８９ｎｍ）：＋０．０９２１
Ｖ２０℃：１４．０ｍｍ2／秒
△ε（２０℃；１ｋＨｚ）：＋５．８６
【００４１】
【表３】
例Ｂ
0004162059.tif 000017
【００４２】
透明点：８３℃
△ｎ（２０℃；５８９ｎｍ）：０．０９２０
Ｖ２０℃：１３．７ｍｍ2／秒
△ε（２０℃；１ｋＨｚ）：＋５．７５
【００４３】
【表４】
例Ｃ
0004162059.tif 000018
【００４４】
透明点：６１．２℃
△ｎ（２０℃；５８９ｎｍ）：＋０．０８０６
Ｖ２０℃：１５ｍｍ2／秒
△ε（２０℃；１ｋＨｚ）：＋５．１３
【００４５】
例Ｄ
【表５】
0004162059.tif 000019
【００４５】
透明点：＋８９℃
△ｎ（５８９ｎｍ；２０℃）：＋０．０７２１
Ｖ(10,0,20)：１．８０Ｖ
【００４６】
例Ｅ
【表６】
0004162059.tif 000020
【００４７】
透明点：９２℃
△ｎ（５８９ｎｍ；２０℃）：＋０．０８１６
△ε（１ｋＨｚ；２０℃）：＋７．７
Ｖ(10,0,20)：１．５３Ｖ
Ｋ3／Ｋ1：１．８３
【００４８】
例Ｆ
【表７】
0004162059.tif 000021
【００４９】
透明点：＋８６℃
△ｎ（５８９ｎｍ；２０℃）：＋０．０７４５
△ε（１ｋＨｚ；２０℃）：＋６．９
Ｖ(10,0,20)：１．６２Ｖ
Ｋ3／Ｋ1：１．３２
【００５０】
例Ｇ
【表８】
0004162059.tif 000022
【００５１】
透明点：＋８４℃
△ｎ（５８９ｎｍ；２０℃）：＋０．０７０４
△ε（１ｋＨｚ；２０℃）：＋６．２
Ｖ(10,0,20)：１．７７Ｖ
Ｋ3／Ｋ1：１．２８